(57)【要約】      （修正有）【課題】熱間製管された後、ストレートナーによる矯正が施され、その後冷間加工に供される素管（継目無鋼管用素管）における外面押込み疵の抑制方法を提供する。【解決手段】ストレートナーによる矯正時に、ストレートナーを構成するロールの全面に冷却水の散布を行うとともに、ストレートナーロールに加える荷重を５５０ｋＮ以下として、素管を軽圧下する。軽圧下の手段として、熱間製管後の５００〜５５０℃の温度範囲にある素管に対して曲がり除去等の矯正を加えるホットストレートナーを使用するのが効果的である。ロール全面への冷却水の散布は、冷却水ノズルの先端形状の広角化、冷却水ノズル５の適正な配置、および冷却水の散布水量の増大のうちのいずれか一以上の手段により行うことが望ましい。【選択図】図７
2011251334.tif 000002
【特許請求の範囲】
【請求項１】
熱間製管後にストレートナーによる矯正が施され、その後冷間引抜きに供される継目無鋼管用素管における外面押込み疵の抑制方法であって、
ストレートナーによる矯正時に、
ストレートナーを構成するロールの全面に冷却水の散布を行うとともに、
ストレートナーロールに加える荷重を５５０ｋＮ以下として、素管を軽圧下することを特徴とする継目無鋼管用素管における外面押込み疵の抑制方法。
【請求項２】
前記軽圧下の手段がホットストレートナーによるものであることを特徴とする請求項１に記載の継目無鋼管用素管における外面押込み疵の抑制方法。
【請求項３】
前記ロール全面への冷却水の散布を、冷却水ノズルの先端形状を広角形とする手段、冷却水ノズルの配置をロール全面への冷却水の散布に有利な配置とする手段、および冷却水の散布水量を増大させる手段のうちのいずれか一以上の手段により行うことを特徴とする請求項１または２に記載の継目無鋼管用素管における外面押込み疵の抑制方法。
【発明の詳細な説明】
【技術分野】
【０００１】
本発明は、継目無鋼管用素管における外面押込み疵の抑制方法に関する。詳しくは、マンネスマン−マンドレルミル製管法等の傾斜圧延により製管された後、ストレートナーによる矯正が施され、その後冷間引抜き等の冷間加工に供される素管における外面押込み疵の抑制方法に関する。
【０００２】
別に記載がない限り、本明細書における用語の定義は次のとおりである。
「継目無鋼管用素管」：高温高圧ボイラ用鋼管や高い寸法精度が要求される構造用鋼管等、冷間加工を経て製造される継目無鋼管の素材としての鋼管（すなわち、熱間製管された継目無鋼管）をいう。以下、単に「素管」ともいう。
「外面押込み疵」：熱間製管時に生成されるスケールが管の表面やロール表面に付着し、それらがストレートナーによる矯正時にロールによって管の表面に押し付けられて発生する疵をいう。スケールが剥離せず、そのまま残存している場合もある。不規則な凹凸のある肌状を呈する。以下、単に「押込み疵」ともいう。
「ホットストレートナー」：熱間製管後の５００〜５５０℃の温度範囲にある素管に対して曲がり除去等の矯正を加える場合のストレートナーをいう。なお、「ストレートナー」とは、鼓形状のロールが複数個組み合わされた傾斜ロール式矯正機である。一般に、回転軸の方向が互いに交差する状態で上下方向に対向配置された３〜５対のロールを備えている（後述する図２参照）。
【背景技術】
【０００３】
熱間製管された継目無鋼管は、原子力用、高温高圧ボイラ用などの高級管や、高い寸法精度が要求される構造用鋼管として使用される場合、その他特定の用途に適用される場合等においては、それら高級管や高精度構造用鋼管などの継目無鋼管用の素管として、冷間引抜き（抽伸）等の冷間加工に供される。
【０００４】
例えば、各種のシリンダ（その内部をピストンが往復運動する中空円筒部をいう）も熱間製管された継目無鋼管を冷間引抜き加工することにより得られた継目無鋼管により構成されており、この熱間製管されたシリンダ用の素管（冷間引抜き加工に供されるので、以下、「シリンダ用抽伸素管」と記す）では、高い寸法精度に加えて美麗な表面性状が必要とされる。しかしながら、シリンダ用抽伸素管においては、往々にして外面押込み疵の発生が認められる。そのため、素管の段階で、外面押込み疵の深さが０．３ｍｍ以下という厳しい基準の下で管理されている。押込み疵の管理基準を、深さ０．３ｍｍ以下としているのは、この基準内であれば、この後の冷間引抜き等の冷間加工で疵が修復されるので、品質上問題はないからである。
【０００５】
図１は、シリンダ用抽伸素管の熱間製管後の一般的な工程を示す図である。傾斜圧延により熱間製管された継目無鋼管は、ストレートナーにより曲がり除去等の矯正が施された後、超音波探傷、渦流探傷等の検査により内部および外面の欠陥検査が行われ、酸洗処理される。その後、さらに磁気探傷を含む最終検査が行われ、一旦保管された後、シリンダ用抽伸素管として冷間加工に供される。この最終検査までの検査において基準（深さ０．３ｍｍ以下）を超える外面押込み疵等の存在が確認された場合は、当該押し込み傷を除去して前記管理基準を満たすために外面グラインダ処理を施さなければならず、当該素管、さらにはシリンダの製造コストが上昇する。
【０００６】
このような継目無鋼管用の素管に発生する外面押込み疵の抑制を課題として取り上げ、解決策を提示している文献等は見当たらない。しかし、ロールの肌荒れを抑制し、ひいては、それに起因して素管の外面に発生する疵を抑制できる方法、装置についての研究開発は従来から行われてきた。
【０００７】
例えば、特許文献１には、マンドレルミル方式による継目無鋼管の製造において、カリバーロールとして、従来のダクタイル鋳鉄製のものに替えて、ショアー硬度がより高い、ハイクロム系その他特定の材質のものを用い、かつカリバーロールと素管の間に潤滑油を散布すると共に、カリバーロールに冷却水を散布しながら素管を圧延する方法が開示されている。これにより、カリバーロールの摩耗および肌荒れを著しく抑制することができるとしている。ロールの肌荒れが素管に転写されることにより発生する外面疵の抑制も可能となる。
【０００８】
特許文献２には、複数の孔型を有する孔型ロールの各孔型に臨ませて設けた冷却ノズルに冷却液を供給して孔型ロールを冷却する装置において、各孔型の表面温度を測定し、その測定値に基づき所定の表面温度とすべき冷却水量を各冷却ノズルから噴出させるように構成された冷却装置が開示されている。これにより、孔型ロールの表面温度をその軸長方向で一定に維持し、熱応力の発生を防止して、ロールの折損、ロールへの鋼材の焼付き、ロールの早期肌荒れを防止することができるとしている。
【０００９】
特許文献１または２に記載の技術によれば、ロール表面への冷却水の供給を介してロールの摩耗や焼付きを抑制し、ロールの肌荒れを防止することができ、ロール肌荒れに起因する外面疵の発生を抑制することが可能である。ロール表面への冷却水の供給、特にその供給の仕方は、後述するように、継目無鋼管用の素管に発生する外面押込み疵を抑制するための有効な手段の一つである。しかし、これら特許文献に記載の発明は、継目無鋼管用の素管に発生する外面押込み疵の抑制を目的とするものでなく、当該外面押込み疵を防止するためには、同文献に記載の技術とは異なる新たな対策が必要となる。
【先行技術文献】
【特許文献】
【００１０】
【特許文献１】特開平４−２２５０２号公報
【特許文献２】特開昭６１−２９６９０９号公報
【発明の概要】
【発明が解決しようとする課題】
【００１１】
前述のとおり、熱間製管された継目無鋼管（すなわち、シリンダ用抽伸素管等の継目無鋼管用素管）においては、往々にして外面押込み疵の発生が認められ、製造コストの上昇要因となる。
本発明は、継目無鋼管用素管におけるこのような問題に鑑みてなされたものであり、傾斜圧延により製管された後、ストレートナーによる矯正が施され、その後冷間加工に供される素管（継目無鋼管用素管）における外面押込み疵の抑制方法を提供することを目的とする。
【課題を解決するための手段】
【００１２】
本発明の要旨は、次のとおりである。
【００１３】
（１）熱間製管後にストレートナーによる矯正が施され、その後冷間引抜きに供される継目無鋼管用素管における外面押込み疵の抑制方法であって、
ストレートナーによる矯正時に、ストレートナーを構成するロールの全面に冷却水の散布を行うとともに、ストレートナーロールに加える荷重を５５０ｋＮ以下として、素管を軽圧下することを特徴とする継目無鋼管用素管における外面押込み疵の抑制方法。
【００１４】
（２）前記軽圧下の手段がホットストレートナーによるものであることを特徴とする前記（１）に記載の継目無鋼管用素管における外面押込み疵の抑制方法。
【００１５】
（３）前記ロール全面への冷却水の散布を、冷却水ノズルの先端形状を広角形とする手段、冷却水ノズルの配置をロール全面への冷却水の散布に有利な配置とする手段、および冷却水の散布水量を増大させる手段のうちのいずれか一以上の手段により行うことを特徴とする前記（１）または（２）に記載の継目無鋼管用素管における外面押込み疵の抑制方法。
【発明の効果】
【００１６】
本発明の継目無鋼管用素管における外面押込み疵の抑制方法は、熱間製管後のストレートナーによる矯正時に、ロールの全面に冷却水の散布を行うとともに、素管を軽圧下する方法である。本発明の外面押込み疵の抑制方法によれば、ストレートナーによる矯正時に継目無鋼管用素管に発生する外面押込み疵を効果的に抑制することができる。これにより、前記外面押込み疵を除去するための外面グラインダ処理費用の大幅な削減が可能となり、素管製造コストの低減を図ることができる。
【図面の簡単な説明】
【００１７】
【図１】シリンダ用抽伸素管の熱間製管後の一般的な工程を示す図である。
【図２】ストレートナーの要部の構成とロール冷却水配管の取付け状態の一例を模式的に示す図である。
【図３】ストレートナーによる矯正時におけるストレートナー荷重と外面押込み疵発生率の関係を例示する図である。
【図４】ストレートナーによる矯正時におけるクラッシュ量とストレートナー荷重の関係を例示する図である。
【図５】冷却水ノズルからストレートナーロールに散布された冷却水の飛散状態を模式的に示す図で、（ａ）は従来例における飛散状態、（ｂ）は本発明例における飛散状態である。
【図６】実施例において、ストレートナーロールに冷却水を散布する際に用いた冷却水ノズルの配置を説明する図で、（ａ）は従来の方法により矯正を行った際のノズル配置、（ｂ）は本発明の方法を適用した際のノズル配置である。
【図７】実施例において、本発明の方法を適用した際のロール冷却水配管の取付け状態を説明する図である。
【発明を実施するための形態】
【００１８】
本発明の外面押込み疵の抑制方法は、熱間製管後にストレートナーによる矯正が施され、その後冷間引抜きに供される継目無鋼管用素管における外面押込み疵を抑制することを前提としており、ストレートナーによる矯正時に、ストレートナーを構成するロールの全面に冷却水の散布を行うとともに、ストレートナーロールに加える荷重を５５０ｋＮ以下として、素管を軽圧下することを特徴とする外面押込み疵の抑制方法である。
【００１９】
本発明の外面押込み疵の抑制方法において、ストレートナーを構成するロールの全面に冷却水の散布を行うこととするのは、ロール表面に付着したスケールを除去するためである。なお、ここでは「冷却水の散布」と表現しているが、冷却水をノズル等から勢いよく噴き出させる「噴出」、さらには強く噴出させる「噴射」、に近い状態も含まれる。
【００２０】
ロール表面への冷却水の散布は従来から実施されており、通常は、対をなす上下それぞれのロールの軸方向に適度な間隔を設けて取り付けられた噴出口（冷却水ノズル）から冷却水を噴出させることにより行われている。
【００２１】
図２は、ストレートナーの要部の構成とロール冷却水配管の取付け状態の一例を模式的に示す図である。図２に示すように、ストレートナーは上下に対向配置された３対（＃１、＃２および＃３）のロール１ａ、１ｂを備えており、ロール冷却水配管２ａは＃１、＃２および＃３の上ロール１ａの上方に配置され、ロールカバー３ａに固定されている。下ロール１ｂにおいても同様で、ロール冷却水配管２ｂが＃１、＃２および＃３の下ロール１ｂの下方に配置され、ロールカバー３ｂに固定されている。各ロール冷却水配管２ａ、２ｂのロール軸に沿った部分には、適度な間隔で冷却水ノズル（図示せず）が取り付けられている。
【００２２】
しかしながら、従来のロール表面への冷却水の散布はロールの冷却を主たる目的とするものであるため、ノズルの先端形状はいずれも直線形（ストレート）で、冷却水の噴き出し（飛散状態）が直線的で、冷却水が当たらない箇所ではスケール等が残存する場合があった（後述する図５（ａ）参照）。
【００２３】
そこで、本発明の外面押込み疵の抑制方法では、ロールの全面に冷却水を散布することにより冷却水が当たらない箇所をなくして、ロール表面に付着したスケールをすべて除去する。スケールが残存しなければ、ストレートナーによる素管の矯正時にスケールがロールによって管の表面に押し付けられることがなく、押込み疵の発生を回避することができる。
【００２４】
ロールの全面への冷却水の散布方法、条件等について何ら規定はない。ストレートナーを構成する各ロールの全面に冷却水が当たるような方法、条件であれば、いずれも採用可能である。好適な冷却水の散布方法の具体例については、後述する。
【００２５】
本発明の外面押込み疵の抑制方法において、ストレートナーロールに加える荷重（以下、「ストレートナー荷重」という）を５５０ｋＮ以下として、素管を軽圧下することとするのは、ロールによるスケール押し込みを軽減して、押込み疵の発生を抑えるためである。
【００２６】
図３は、ストレートナーによる矯正時におけるストレートナー荷重と外面押込み疵発生率の関係を例示する図である。この図は、マンネスマン−マンドレルミル製管法により熱間製管された外径２００ｍｍ、肉厚１８．０ｍｍの継目無鋼管（材質：ＳＡＥ１０２６（ＪＩＳ規格）相当材）を対象として、ストレートナー荷重の変化による外面押込み疵発生率の変化を調査し、調査結果をストレートナー荷重と外面押込み疵発生率を両軸にとって表した図である。ここで言う「外面押込み疵発生率」とは、任意のストレートナー荷重（例えば、７００ｋＮ）における検査数を分母とし、深さ０．３ｍｍを超える外面押込み疵が発生している本数を分子として求めた比率（百分率表示）である。また、例えば、「ストレートナー荷重が７００ｋＮ」とは、ストレートナー荷重が６５０ｋＮを超え７００ｋＮまでの範囲内に入る荷重であることを意味する。
【００２７】
図３から明らかなように、ストレートナー荷重が高いほど外面押込み疵の発生率も増加傾向にある。図示した例では、ストレートナー荷重が５５０ｋＮ以下の場合、深さ０．３ｍｍを超える外面押込み疵は認められなかった。本発明の外面押込み疵の抑制方法において、素管を軽圧下する際のストレートナー荷重を５５０ｋＮ以下とするのは、上記の調査結果に基づくものである。
【００２８】
ストレートナー荷重は、ストレートナーによる矯正が施される対象（つまり、熱間製管された素管）の外径、肉厚、材質等により大きく変化するが、矯正の際に設定するクラッシュ量を変更することにより、５５０ｋＮ以下に調整することが可能である。
【００２９】
図４は、ストレートナーによる矯正時におけるクラッシュ量とストレートナー荷重の関係を例示する図である。この図は、同じくマンネスマン−マンドレルミル製管法により熱間製管された外径２３２ｍｍの継目無鋼管（材質：ＳＡＥ１０２６（ＪＩＳ規格）相当材）を対象として、クラッシュ量を変更したときのストレートナー荷重の変化を調査し、クラッシュ量とストレートナー荷重を両軸にとり、対象素管の肉厚をパラメーターとして表した図である。同図において、縦軸のストレートナー荷重は同図中に示したそれぞれの肉厚範囲にある素管についての平均値として表している。また、同図中の枠内に示した「Ｗｔ」は素管の肉厚（単位：ｍｍ）を表す。
【００３０】
図４に示すように、ストレートナー荷重は肉厚により大きく変化し、肉厚が厚いほどストレートナー荷重は増大する。クラッシュ量を大きくとると、肉厚の厚い管、薄い管のいずれにおいてもストレートナー荷重は増大するが、クラッシュ量を変更することによりストレートナー荷重を調整して、軽減できることがわかる。
【００３１】
以上述べたように、本発明の外面押込み疵の抑制方法は、継目無鋼管用素管を対象としてストレートナーにより矯正を施す際に、ロール全面への冷却水の散布によるスケールの除去作用と、軽圧下によるスケール押込み軽減作用とを組み合わせた方法である。
【００３２】
ロール全面への冷却水の散布のみでは、ロールに付着するスケールを除去して外面押込み疵の発生原因を取り除くことはできるが、素管の曲がりの矯正はできない。一方、軽圧下のみでは、素管の曲がりの矯正、およびスケールの押込み軽減による外面押込み疵の深さの低減は可能であるが、スケールがロールに付着しているため、押込み疵の発生は避けられない。すなわち、ロール全面への冷却水の散布と所定のストレートナー荷重の下での軽圧下とを併用することにより、外面押込み疵の抑制が可能となる。
【００３３】
なお、熱間製管時に生成されるスケールは、ロール表面だけではなく、素管の表面にも付着しているが、ストレートナーによる矯正時に上下ロールの全面に散布した冷却水がロール間を通過する素管表面にも流れ落ち、素管の表面に付着しているスケールも除去される。したがって、素管表面に付着しているスケールに起因する押込み疵の発生も抑えられる。
【００３４】
本発明の外面押込み疵の抑制方法において、前記軽圧下の手段として、熱間製管された素管にホットストレートナーによる矯正を施すこととする実施形態（これを、「実施形態１」と記す）を採ることが望ましい。
【００３５】
熱間製管後の素管は、通常、常温付近まで放冷された後、ストレートナーによる矯正が施されるが、この実施形態１においては、熱間製管後、５００〜５５０℃の温度範囲にある素管に対してストレートナーによる矯正（すなわち、ホットストレートナーによる矯正）を加える。素管は高温では常温に比べて変形しやすく、常温におけるよりも低いストレートナー荷重で同じクラッシュ量を得ることができる。したがって、ホットストレートナーによる矯正は軽圧下の手段として有効である。実操業では、一旦炉内で５７０℃程度に保温した後、ストレートナーに通すことにより、前記の温度範囲内で素管に対して矯正を施すことができる。
【００３６】
このホットストレートナーによる矯正を行うことによって、例えば肉厚が厚く、常温付近でのストレートナーによる矯正では軽圧下が困難な場合においても、前記所定荷重での軽圧下が可能となる。
【００３７】
前記の図４に示した例において、肉厚が厚い（例えば２０ｍｍ以上の）素管に対してストレートナーによる矯正を行おうとすると、クラッシュ量を低く設定しなければ本発明で規定する５５０ｋＮ以下の軽圧下を行うことができない。このような場合、ホットストレートナーによる矯正を行えば、素管が変形しやすいので、図４に示した各曲線はいずれも傾斜（各曲線の任意の点における折線で表される傾斜）が緩やかになる。その結果、クラッシュ量を低く抑えることなく前記所定荷重での軽圧下が可能になり、曲がり等の矯正を安定して行うことができる。
【００３８】
さらに、ホットストレートナーによる矯正を行うことによって、素管の表面に付着しているスケールの除去が容易になる。すなわち、素管の表面温度が高いので、スケールの素管表面への付着が常温時のそれに比べて強固ではなく、そのため、当該スケールは、ロールの全面に散布され、素管表面に流れ落ちる冷却水によって除去され易い。
【００３９】
本発明の外面押込み疵の抑制方法（前記の実施形態１を含む）において、前記ロール全面への冷却水の散布を、冷却水ノズルの先端形状を広角形とする手段（これを手段１と記す）、冷却水ノズルの配置をロール全面への冷却水の散布に有利な配置とする手段（同じく手段２）、および冷却水の散布水量を増大させる手段（同じく手段３）のうちのいずれか一以上の手段により行うこととする実施形態（これを、「実施形態２」と記す）を採ることが望ましい。以下に、手段１〜手段３について説明する。
【００４０】
（１）手段１（冷却水ノズルの先端形状の広角化）について
図５は、冷却水ノズルからストレートナーロールに散布された冷却水の飛散状態を模式的に示す図で、（ａ）は従来例における飛散状態、（ｂ）は本発明例における飛散状態である。同図では、対をなすロールの上ロール１ａの上方からロール面に向けて冷却水を散布したときの飛散状態のみを示しているが、下ロールにおいても、その下方からロール面に向けて冷却水を散布する。
【００４１】
図５（ａ）は冷却水ノズルの先端形状が直線形の場合で、冷却水配管２ａを経てノズルから散布された冷却水は横方向（ロールの軸方向）へはほとんど広がらず、ロール面に向けてほぼ直線的に飛散する。そのため、ロール１ａ表面で冷却水が当たらない箇所が生じ易く、その箇所ではスケールが残存する場合がある。一方、図５（ｂ）はノズルの先端形状が広角形の場合で、冷却水は横方向（ロールの軸方向）へ大きく広がり、ロール１ａの全面に冷却水が散布される。その結果、ロール１ａの全面でスケールが除去されやすく、残存スケールに起因する押込み疵の発生を回避することができる。
【００４２】
ノズルの先端形状を広角形とする場合の角度やノズル内面の形状等は何ら規定されない。当該ノズルの先端形状は、冷却水がロールの軸方向に広がり、ロールの全面へ散布されやすい形状のものであればよく、ノズルの配置位置や、配置数なども考慮して適宜定めればよい。
【００４３】
（２）手段２（ロール全面への冷却水の散布に有利なノズルの配置）
ロール全面への冷却水の散布は、上下のロールへ冷却水を散布するためのノズルを適正に配置することによっても達成することができる。前記の図５（ｂ）では、冷却水ノズルをほぼ等間隔で５個配置しているが、例えば、このノズルの配置数を８個、１２個と増やすことにより、互いに隣接するノズルからの冷却水が重なり合うように散布して、ロール表面で冷却水が当たらない箇所をなくし、スケールの除去効果を高めることも可能である。
【００４４】
また、素管は、ロールの中央近傍からより大きな荷重を受け、押込み疵が発生し易いと考えられるので、特にこの部分（中央近傍）のスケールの除去効果を高めるために、ロールの中央近傍にノズルを多く配置することが有効である。このようなノズル配置は、設備コスト低減の観点からも有利である。
【００４５】
（３）手段３（冷却水の散布水量の増大）
冷却水の散布水量を増大させることは、ロール全面への冷却水の散布を容易にし、しかも水圧をより高くしてスケールの除去作用を高めることができるので、特に効果的な手段である。ロール表面に散布された多量の冷却水が素管表面にも流れるので、素管に付着しているスケールの除去にも有効である。
【００４６】
これら手段１〜手段３は、それぞれ単独で適用してもよい。いずれの手段も有効に作用し、スケールの残存をなくして外面押込み疵の抑制に寄与する。さらに、これら手段１〜手段３のうちのいずれか二つ、または全ての手段を併用するのが望ましい。これにより、各手段の特徴をそれぞれ発揮させてスケール除去効果を高めることができ、また、これら手段の併用によりコストの低減を図ることも可能になる。
【００４７】
この実施形態２によれば、素管の矯正時にロール全面への冷却水の散布を効果的に行ってストレートナーロールに付着しているスケールを除去することができる。特に、矯正時の軽圧下をホットストレートナーにより行うこととすれば、外面押込み疵の抑制にきわめて有効である。
【実施例】
【００４８】
マンネスマン−マンドレルミル製管法により熱間製管された外径２３２ｍｍ、肉厚１９ｍｍの継目無鋼管（材質：ＳＡＥ１０２６（ＪＩＳ規格）相当材）を対象としてストレートナーにより矯正を行うに際し、本発明の方法を適用して、前記熱間製管された継目無鋼管（シリンダ用抽伸素管）における外面押込み疵の発生状況を調査した。なお、比較のために、従来の方法により素管の矯正を行った場合（従来例）についても同様の調査を実施した。
【００４９】
使用したストレートナーは、上下方向に対向配置された３対のロール（＃１、＃２および＃３）を有するストレートナーである。
【００５０】
図６は、ストレートナーロールに冷却水を散布する際に用いた冷却水ノズルの配置を説明する図で、（ａ）は従来の方法により矯正を行った際のノズル配置、（ｂ）は本発明の方法を適用した際のノズル配置である。同図では、上下対をなすロールの上ロール１ａのみを示しているが、下ロールにおいてもそれぞれ上ロールと同じノズル配置になっている。従来の方法による矯正時に使用したノズルの先端形状は直線形であり、本発明の方法の適用時に使用したノズルの先端形状は広角形である。
【００５１】
図６に示すように、ロール冷却水配管２ａはロールカバー３ａに固定された配管支持部材４により保持されている。従来の方法による素管の矯正時には、図６（ａ）に示すように、ロール１ａの冷却をほぼ等間隔に配置された５個のノズル５を用いて散水していた。
【００５２】
これに対し、本発明の方法の適用時には、図６（ｂ）に示すように、ノズル５を１個増やし、押込み疵が発生し易いと考えられるロール１ａの中央近傍にノズル５を多く配置した。さらに、＃１、＃２および＃３の上ロール１ａの上方に配置するロール冷却水配管２ａを上ロール１ａの上方手前側と上方後側に取り付けた。下ロールの下方に配置するロール冷却水配管も、同様に下ロールの下方手前側と下方後側に取り付けた。
【００５３】
図７は、本発明の方法を適用した際のロール冷却水配管の取付け状態の説明図で、前記図６（ｂ）のＡ−Ａ矢視図（部分図）である。この図に示したロール冷却水配管２ａは、上ロール１ａの上方手前側に取り付けられた冷却水配管であり、ロールカバー３ａに固定された配管支持部材４により保持されている。冷却水ノズル５は、散布された冷却水が上ロール１ａ面に垂直に当たるように、ノズルの中心軸を鉛直方向に対して４５°後側（ロール軸側）へ傾けた状態で冷却水配管２ａに配置されている。上ロール１ａの上方後側、ならびに下ロールの下方手前側と下方後側に取り付けた冷却水配管においても、同様に散布された冷却水がロール面に垂直に当たるように冷却水ノズルが配置されている。
【００５４】
表１にストレートナーロールへの冷却水の散布方法、素管の矯正方法および調査結果（素管における外面押込み疵の発生率）をまとめて示す。外面押込み疵の発生率は、検査数を分母とし、深さ０．３ｍｍを超える外面押込み疵が発生している本数を分子として求めた比率（百分率表示）で表した。
【００５５】
【表１】
2011251334.tif 000003
【００５６】
表１に示したように、本発明の方法を適用した場合は、外面押込み疵（深さ＞０．３ｍｍ）の発生は皆無であった。
【００５７】
上記調査結果から、熱間製管された継目無鋼管用素管をストレートナーにより矯正するに際し、本発明の方法を適用することにより、同素管における外面押込み疵の発生を効果的に抑制できることを確認した。
【産業上の利用可能性】
【００５８】
本発明の外面押込み疵の抑制方法は、高温高圧ボイラ用鋼管や高い寸法精度が要求される構造用鋼管等、冷間加工を経て製造される継目無鋼管用の素管の製造に有効に利用することができる。
【符号の説明】
【００５９】
１ａ：上ロール、  １ｂ：下ロール、  ２ａ、２ｂ：ロール冷却水配管、  
３ａ、３ｂ：ロールカバー、  ４：配管支持部材、  ５：冷却水ノズル
【図１】
2011251334.tif 000004
【図２】
2011251334.tif 000005
【図３】
2011251334.tif 000006
【図４】
2011251334.tif 000007
【図５】
2011251334.tif 000008
【図６】
2011251334.tif 000009
【図７】
2011251334.tif 000010
【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
熱間製管後に、複数のロール対からなる傾斜ロール式ストレートナーによる矯正が施され、その後冷間引抜きに供される継目無鋼管用素管における外面押込み疵の抑制方法であって、
前記ストレートナーによる矯正時に、
前記ストレートナーを構成するロールの全面に冷却水を散布して、ロール表面に付着するスケールを除去するとともに、
前記ストレートナーロールに加える荷重を５５０ｋＮ以下として、素管を軽圧下することを特徴とする継目無鋼管用素管における外面押込み疵の抑制方法。
【請求項２】
前記軽圧下の手段がホットストレートナーによるものであることを特徴とする請求項１に記載の継目無鋼管用素管における外面押込み疵の抑制方法。
【請求項３】
前記ロール全面への冷却水の散布を、冷却水ノズルの先端形状を広角形とする手段、冷却水ノズルの配置をロール全面への冷却水の散布に有利な配置とする手段、および冷却水の散布水量を増大させる手段のうちのいずれか一以上の手段により行うことを特徴とする請求項１または２に記載の継目無鋼管用素管における外面押込み疵の抑制方法。
【手続補正２】
【補正対象書類名】明細書
【補正対象項目名】００１３
【補正方法】変更
【補正の内容】
【００１３】
（１）熱間製管後に、複数のロール対からなる傾斜ロール式ストレートナーによる矯正が施され、その後冷間引抜きに供される継目無鋼管用素管における外面押込み疵の抑制方法であって、
前記ストレートナーによる矯正時に、前記ストレートナーを構成するロールの全面に冷却水を散布して、ロール表面に付着するスケールを除去するとともに、前記ストレートナーロールに加える荷重を５５０ｋＮ以下として、素管を軽圧下することを特徴とする継目無鋼管用素管における外面押込み疵の抑制方法。
【手続補正３】
【補正対象書類名】明細書
【補正対象項目名】００１６
【補正方法】変更
【補正の内容】
【００１６】
本発明の継目無鋼管用素管における外面押込み疵の抑制方法は、熱間製管後の傾斜ロール式ストレートナーによる矯正時に、ロールの全面に冷却水を散布してロール表面に付着するスケールを除去するとともに、素管を軽圧下する方法である。本発明の外面押込み疵の抑制方法によれば、ストレートナーによる矯正時に継目無鋼管用素管に発生する外面押込み疵を効果的に抑制することができる。これにより、前記外面押込み疵を除去するための外面グラインダ処理費用の大幅な削減が可能となり、素管製造コストの低減を図ることができる。